(57)【要約】【課題】  耐キズ性と画像流れの両立に優れた電子写真感光体およびその製造方法を提供する。【解決手段】  電子写真感光体の表面層が、アクリロイルオキシ基を２つ以上有する電荷輸送物質とメタクリロイルオキシ基を１つ有する電荷輸送物質とを含む組成物の重合物を含有する。【選択図】  なし【特許請求の範囲】
【請求項１】
支持体および該支持体上に形成された感光層を有する電子写真感光体であって、
該電子写真感光体の表面層が、アクリロイルオキシ基を２つ以上有する電荷輸送物質とメタクリロイルオキシ基を１つ有する電荷輸送物質とを含む組成物の重合物を含有することを特徴とする電子写真感光体。
【請求項２】
前記アクリロイルオキシ基を２つ以上有する電荷輸送物質が、アクリロイルオキシ基を２つ有する電荷輸送物質である請求項１に記載の電子写真感光体。
【請求項３】
前記組成物において、前記アクリロイルオキシ基を２つ以上有する電荷輸送物質と前記メタクリロイルオキシ基を１つ有する電荷輸送物質との質量比率が、１００：２０〜１００：１である請求項１または２記載の電子写真感光体。
【請求項４】
前記アクリロイルオキシ基を２つ以上有する電荷輸送物質が下記式（１）で示されるトリフェニルアミン化合物である請求項１〜３のいずれか１項に記載の電子写真感光体。
【化１】
2015225132.tif 000011
（式（１）中、Ａｒ１は、置換もしくは無置換のアリール基を示す。Ａｒ２、およびＡｒ３は、置換もしくは無置換のアリーレン基を示す。ｍ、ｏは、それぞれ独立に１以上の整数を示す。）
【請求項５】
前記メタクリロイルオキシ基を１つ有する電荷輸送物質が下記式（２）で示されるトリフェニルアミン化合物である請求項１〜４のいずれか１項に記載の電子写真感光体。
【化２】
2015225132.tif 000012
（式（２）中、Ａｒ４、およびＡｒ６は、置換もしくは無置換のアリール基を示す。Ａｒ５は、置換もしくは無置換のアリーレン基を示す。ｐは、１以上の整数を示す。）
【請求項６】
前記式（１）および（２）において、Ａｒ１、Ａｒ４およびＡｒ６が同一の基であり、Ａｒ２、Ａｒ３およびＡｒ５が同一の基である請求項１〜５のいずれか１項に記載の電子写真感光体。
【請求項７】
請求項１〜６のいずれか１項に記載の電子写真感光体を製造する電子写真感光体の製造方法であって、該製造方法が、
前記組成物を含有する表面層用塗布液の塗膜を形成する工程、および、
該塗膜に含有される前記組成物を重合させることによって前記表面層を形成する工程を有することを特徴とする電子写真感光体の製造方法。
【請求項８】
前記塗膜に電子線を照射することによって、前記組成物を重合させる請求項７に記載の電子写真感光体の製造方法。
【請求項９】
請求項１〜６のいずれか１項に記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項１０】
請求項１〜６のいずれか１項に記載の電子写真感光体、ならびに、帯電手段、露光手段、現像手段および転写手段を有することを特徴とする電子写真装置。
【発明の詳細な説明】
【技術分野】
【０００１】
本発明は、電子写真感光体、電子写真感光体の製造方法、プロセスカートリッジおよび電子写真装置に関する。
【背景技術】
【０００２】
近年、電子写真装置は、高い印刷画質の印刷物を大量に生産することが求められている。そこで、電子写真装置において繰り返し使用される電子写真感光体には、耐摩耗性に優れる表面層が求められる。
【０００３】
特許文献１には、電子写真感光体の表面層に２つ以上の連鎖重合性官能基を有する電荷輸送物質を重合させて得られる重合物を含有させて、電子写真感光体の耐摩耗性を向上させる技術が開示されている。
【先行技術文献】
【特許文献】
【０００４】
【特許文献１】特開２０００−０６６４２５号公報
【発明の概要】
【発明が解決しようとする課題】
【０００５】
しかし、電子写真感光体のさらなる長寿命化を目指すためには、耐摩耗性の向上に加えて、キズや画像流れの改善が必要である。
【０００６】
本発明者らの検討の結果、アクリロイルオキシ基を２つ以上有する電荷輸送物質に加えて、さらに、電子写真感光体の表面層にアクリロイルオキシ基を１つ有する電荷輸送物質を含む組成物の重合物を含有させることで、画像流れが改善することを見出した。しかしながら、アクリロイルオキシ基を１つ有する電荷輸送物質は、長寿命化のために、耐キズ性を改善する必要があることがわかった。
【０００７】
本発明の目的は、耐キズ性と画像流れの両立に優れた電子写真感光体、およびその製造方法を提供することにある。
【０００８】
また、本発明の目的は、上記電子写真感光体を有するプロセスカートリッジおよび電子写真装置を提供することにある。
【課題を解決するための手段】
【０００９】
本発明は、支持体および該支持体上に形成された感光層を有する電子写真感光体であって、
該電子写真感光体の表面層が、アクリロイルオキシ基を２つ以上有する電荷輸送物質とメタクリロイルオキシ基を１つ有する電荷輸送物質とを含む組成物を重合の重合物を含有することを特徴とする電子写真感光体である。
【００１０】
また、本発明は、上記電子写真感光体を製造する電子写真感光体の製造方法であって、該製造方法が、
前記組成物を含有する表面層用塗布液の塗膜を形成する工程、および、
該塗膜に含有される前記組成物を重合させることによって前記表面層を形成する工程を有することを特徴とする電子写真感光体の製造方法である。
【００１１】
また、本発明は、上記電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジである。
【００１２】
また、本発明は、上記電子写真感光体、ならびに、帯電手段、露光手段、現像手段および転写手段を有することを特徴とする電子写真装置である。
【発明の効果】
【００１３】
本発明によれば、耐キズ性と画像流れの両立に優れた電子写真感光体およびその製造方法を提供することができる。また、本発明によれば、上記電子写真感光体を有するプロセスカートリッジおよび電子写真装置を提供することができる。
【図面の簡単な説明】
【００１４】
【図１】電子写真感光体の層構成の一例を示す図である。
【図２】電子写真感光体を有するプロセスカートリッジを備えた電子写真装置の概略構成の一例を示す図である。
【発明を実施するための形態】
【００１５】
本発明の電子写真感光体は、上記のとおり、支持体、および支持体上に形成された感光層を有する。そして、電子写真感光体の表面層が、アクリロイルオキシ基を２つ以上有する電荷輸送物質とメタクリロイルオキシ基を１つ有する電荷輸送物質との組成物の重合物（硬化物）を含有することを特徴とする。
【００１６】
上述のとおり、本発明の電子写真感光体は、耐キズ性と、画像流れの抑制に優れる。特に、耐キズ性に優れる理由について、本発明者らは以下のように推測している。
【００１７】
まず、画像流れが改善する理由について、本発明者らは次のように推測している。アクリロイルオキシ基を２つ以上有する電荷輸送物質に加えて、重合性官能基（アクリロイルオキシ基、メタクリロイルオキシ基）を１つ有する電荷輸送物質を用いることで、画像流れが改善していると考えている。重合性官能基を２つ有する電荷輸送物質に比べて、重合性官能基を１つ有する電荷輸送物質は、重合反応時に分子構造のねじれ（歪み）が小さいため、電荷輸送能を有する構造のねじれ（歪み）に起因する酸化電位上昇を抑えられる。画像流れは、帯電によって生成される放電生成物（ＮＯｘなど）が表面層の構成材料を変質させることが原因であると推測されている。そして、このＮＯｘは、優先的に酸化電位の低い構造と作用するため、ＮＯｘが優先的に重合性官能基を１つ有する電荷輸送物質に作用すると考えられる。それより、アクリロイルオキシ基を２つ以上有する電荷輸送物質の重合物にＮＯｘが作用して劣化する影響が抑制されることによって、画像流れが良好になっていると推測している。
【００１８】
さらに、重合性官能基を１つ有する電荷輸送物質の重合性官能基をメタクリロイルオキシ基にすることにより、耐キズ性が向上することがわかった。その理由について、本発明者らは次のように推測している。一般的に、アクリロイルオキシ基を有する単量体とメタクリロイルオキシ基を有する単量体との組成物の共重合物を得るとき、メタクリロイルオキシ基が重合反応に寄与しやすいことが知られている。ここで、本発明では、アクリロイルオキシ基を２つ以上有する電荷輸送物質に対して、さらにメタクリロイルオキシ基を１つ有する電荷輸送物質を混合させた組成物を重合している。これにより、重合反応に寄与しやすいメタクリロイルオキシ基を１つ有する電荷輸送物質同士が優先的に反応すると考えられる。そして、このようにして得られた表面層が、耐キズ性に良好な特性を発揮していると推測している。
【００１９】
メタクリロイルオキシ基を１つ有する電荷輸送物質同士が優先的に反応しやすい点で、アクリロイルオキシ基を２つ以上有する電荷輸送物質のなかでも、アクリロイルオキシ基を２つ有する電荷輸送物質であることが好ましい。これにより、耐キズ性がより良好となる。
【００２０】
耐キズ性の向上の観点から、アクリロイルオキシ基を２つ以上有する電荷輸送物質とメタクリロイルオキシ基を１つ有する電荷輸送物質との質量比率は、１００：２０〜１００：１であることが好ましい。より好ましくは、１００：２５〜１００：１である。
【００２１】
さらには、アクリロイルオキシ基を２つ以上有する電荷輸送物質は、下記式（１）で示されるトリフェニルアミン化合物であることが好ましい。また、メタクリロイルオキシ基を１つ有する電荷輸送物質についても、下記式（２）で示されるトリフェニルアミン化合物であることが好ましい。
【００２２】
画像流れ抑制の観点から、下記式（１）で示されるトリフェニルアミン化合物および下記式（２）で示されるトリフェニルアミン化合物において、Ａｒ１、Ａｒ４およびＡｒ６が同一の基であり、Ａｒ２、Ａｒ３およびＡｒ５が同一の基であることが好ましい。
【００２３】
【化１】
2015225132.tif 000002
【００２４】
【化２】
2015225132.tif 000003
【００２５】
式（１）中、Ａｒ１は、置換もしくは無置換のアリール基を示す。Ａｒ２、およびＡｒ３は、置換もしくは無置換のアリーレン基を示す。ｍ、ｏは、それぞれ独立に１以上の整数を示す。
【００２６】
式（２）中、Ａｒ４、およびＡｒ６は、置換もしくは無置換のアリール基を示す。Ａｒ５は、置換もしくは無置換のアリーレン基を示す。ｐは、１以上の整数を示す。
【００２７】
アリール基としては、フェニル基、ビフェニル基、フルオレニル基、ジメチルフルオレニル基などが挙げられる。アリーレン基としては、フェニレン基、ビフェニレン基、フルオレニレン基、ジメチルフルオレニレン基などが挙げられる。
【００２８】
置換アリール基の置換基としては、メチル基、エチル基、ｎ−プロピル基などのアルキル基、メトキシ基、エトキシ基、プロポキシ基などのアルコキシ基、フッ素、塩素、臭素などのハロゲン原子、ジメチルアミノ基、シアノ基、ニトロ基などが挙げられる。これらの中でも、アルキル基、ハロゲン原子が好ましい。
【００２９】
置換アリーレン基の置換基としては、メチル基、エチル基、ｎ−プロピル基などのアルキル基、メトキシ基、エトキシ基、プロポキシ基などのアルコキシ基、フッ素、塩素、臭素などのハロゲン原子、ジメチルアミノ基、シアノ基、ニトロ基などが挙げられる。これらの中でも、アルキル基、ハロゲン原子が好ましい。
【００３０】
本発明のアクリロイルオキシ基を２つ以上有する電荷輸送物質と、メタクリロイルオキシ基を１つ有する電荷輸送物質は、例えば、特開２０００−０６６４２５号公報、特開２０１０−１５６８３５号公報に記載されている合成方法を用いて合成可能である。
【００３１】
以下に、アクリロイルオキシ基を２つ有する電荷輸送物質の具体例（例示化合物）を挙げるが、本発明は、これらに限定されるわけではない。
【００３２】
【化３】
2015225132.tif 000004
【００３３】
【化４】
2015225132.tif 000005
【００３４】
以下に、メタクリロイルオキシ基を１つ有する電荷輸送物質の具体例（例示化合物）を挙げるが、本発明は、これらに限定されるわけではない。
【００３５】
【化５】
2015225132.tif 000006
【００３６】
表面層には、各種添加剤を添加してもよい。添加剤としては、例えば、酸化防止剤や紫外線吸収剤などの劣化防止剤、ポリテトラフルオロエチレン（ＰＴＦＥ）粒子やフッ化カーボンなどの潤滑剤、重合反応開始剤や重合反応停止剤などの重合制御剤、シリコーンオイルなどのレベリング剤、界面活性剤などが挙げられる。
【００３７】
表面層用塗布液に用いられる溶剤としては、メタノール、エタノール、プロパノールなどのアルコール系溶剤、アセトン、メチルエチルケトン、シクロヘキサノンなどのケトン系溶剤、酢酸エチル、酢酸ブチルなどのエステル系溶剤、テトラヒドロフラン、ジオキサンなどのエーテル系溶剤、１，１，２，２，３，３，４−ヘプタフルオロシクロペンタン、ジクロロメタン、ジクロロエタン、クロロベンゼンなどのハロゲン系溶剤、ベンゼン、トルエン、キシレンなどの芳香族系溶剤、メチルセロソルブ、エチルセロソルブなどのセロソルブ系溶剤などが挙げられる。これらの溶剤は、１種のみを使用してもよく、２種以上を混合して使用してもよい。保護層の膜厚は、２μｍ以上２０μｍ以下であることが好ましい。
【００３８】
アクリロイルオキシ基を２つ以上有する電荷輸送物質とメタクリロイルオキシ基を１つ有する電荷輸送物質との組成物の重合は、熱、光（紫外線など）、または、放射線（電子線など）を用いて行うことができる。これらの中でも、放射線を用いた重合が好ましく、放射線の中でも電子線を用いた重合がより好ましい。
【００３９】
電子線を用いて重合させると、非常に緻密（高密度）な３次元架橋構造が得られ、耐摩耗性が向上するため好ましい。また、短時間でかつ効率的な重合反応となるため、生産性も高くなる。電子線を照射する場合、加速器としては、例えば、スキャニング型、エレクトロカーテン型、ブロードビーム型、パルス型、ラミナー型などが挙げられる。
【００４０】
電子線を用いる場合、電子線の加速電圧は、重合効率を損なわずに電子線による材料特性劣化を抑制できる観点から、１２０ｋＶ以下であることが好ましい。また、保護層用塗布液の塗膜の表面での電子線吸収線量は、５ｋＧｙ以上５０ｋＧｙ以下であることが好ましく、１ｋＧｙ以上１０ｋＧｙ以下であることがより好ましい。
【００４１】
また、電子線を用いて上記組成物を重合させる場合、酸素による重合阻害作用を抑制する目的で、不活性ガス雰囲気で電子線を照射した後、不活性ガス雰囲気で加熱することが好ましい。不活性ガスとしては、窒素、アルゴン、ヘリウムなどが挙げられる。
【００４２】
本発明の電子写真感光体は、上記のとおり、支持体、および該支持体上に形成された感光層を有する。感光層は、電荷発生物質および電荷輸送物質をともに含有する単層型感光層や、電荷発生物質を含有する電荷発生層と電荷輸送物質を含有する電荷輸送層とに分離した積層型感光層がある。中でも、電荷発生層、電荷発生層上に形成された電荷輸送層を有する積層型感光層が好ましい。感光層（電荷輸送層）上には、保護層を形成してもよい。
【００４３】
積層型感光層において、電荷輸送層が表面層である場合、電荷輸送層が上記重合物を含有する。感光層（電荷輸送層）上に保護層が形成され、保護層が表面層である場合、保護層が上記重合物を含有する。
【００４４】
図１の（ａ）および（ｂ）は、本発明の電子写真感光体の層構成の一例を示す図である。図１の（ａ）および（ｂ）中、１０１は支持体であり、１０２は電荷発生層であり、１０３は電荷輸送層であり、１０４は保護層である。電子写真感光体の表面層は、図２の（ａ）では、電荷輸送層１０３であり、図２の（ｂ）では、保護層１０４である。
【００４５】
また、本発明においては、必要に応じて、支持体と感光層（電荷発生層、電荷輸送層）との間に、後述の導電層や下引き層を設けてもよい。
【００４６】
〔支持体〕
電子写真感光体に用いられる支持体としては、導電性を有するもの（導電性支持体）が好ましい。例えば、アルミニウム製、アルミニウム合金製、ステンレス鋼製などの金属製または合金製の支持体が挙げられる。アルミニウム製またはアルミニウム合金製の支持体の場合は、ＥＤ管、ＥＩ管や、これらを切削、電解複合研磨、湿式または乾式ホーニング処理した管を支持体として用いることもできる。また、金属製支持体、樹脂製支持体上にアルミニウム、アルミニウム合金、酸化インジウム−酸化スズ合金などの導電材料の薄膜を形成した支持体も用いることができる。
【００４７】
支持体の表面は、切削処理、粗面化処理、アルマイト処理などを施してもよい。
【００４８】
また、カーボンブラック、酸化スズ粒子、酸化チタン粒子、銀粒子などの導電性粒子を樹脂などに含浸させてなる支持体や、導電性樹脂製の支持体を用いることもできる。
【００４９】
〔導電層〕
支持体と感光層または後述の下引き層との間には、導電性粒子および結着樹脂を有する導電層を設けてもよい。
【００５０】
導電層は、導電性粒子を結着樹脂および溶剤とともに分散処理して得られる導電層用塗布液の塗膜を形成し、得られた塗膜を乾燥および／または硬化させることによって形成することができる。
【００５１】
導電層に用いられる導電性粒子としては、例えば、カーボンブラック、アセチレンブラック、アルミニウム、ニッケル、鉄、ニクロム、銅、亜鉛、銀などの金属粒子や、酸化スズ、ＩＴＯなどの金属酸化物粒子などが挙げられる。また、金属粒子や金属酸化物粒子は、粒子の表面がシランカップリング剤などの表面処理剤で処理されていてもよい。
【００５２】
導電層に用いられる樹脂としては、例えば、アクリル樹脂、アルキッド樹脂、エポキシ樹脂、フェノール樹脂、ブチラール樹脂、ポリアセタール、ポリウレタン、ポリエステル、ポリカーボネート、メラミン樹脂などが挙げられる。
【００５３】
導電層用塗布液に用いられる溶剤としては、例えば、エーテル系溶剤、アルコール系溶剤、ケトン系溶剤、芳香族炭化水素系溶剤などが挙げられる。
【００５４】
導電層の膜厚は、０．２μｍ以上４０μｍ以下であることが好ましく、５μｍ以上４０μｍ以下であることがより好ましい。
【００５５】
〔下引き層〕
支持体または導電層と感光層との間には、下引き層を設けてもよい。
【００５６】
下引き層は、結着樹脂を含有する下引き層用塗布液の塗膜を形成し、得られた塗膜を乾燥または硬化させることによって形成することができる。
【００５７】
下引き層に用いられる結着樹脂としては、例えば、ポリアクリル酸、メチルセルロース、エチルセルロース、ポリアミド、ポリイミド、ポリアミドイミド、ポリアミド酸、メラミン樹脂、エポキシ樹脂、ポリウレタンなどが挙げられる。
【００５８】
下引き層には、上述の導電層に用いられる導電性粒子、半導電性粒子、電子輸送物質、電子受容性物質を含有させることもできる。
【００５９】
下引き層用塗布液に用いられる溶剤としては、例えば、エーテル系溶剤、アルコール系溶剤、ケトン系溶剤、芳香族炭化水素系溶剤などが挙げられる。
【００６０】
下引き層の膜厚は、０．０５μｍ以上４０μｍ以下であることが好ましく、０．４μｍ以上２０μｍ以下であることがより好ましい。
【００６１】
〔感光層〕
支持体、導電層または下引き層上には、感光層（電荷発生層、電荷輸送層）が形成される。
【００６２】
電子写真感光体に用いられる電荷発生物質としては、例えば、ピリリウム、チアピリリウム系染料、フタロシアニン化合物、アントアントロン顔料、ジベンズピレンキノン顔料、ピラントロン顔料、アゾ顔料、インジゴ顔料、キナクリドン顔料、キノシアニン顔料などが挙げられる。これらの中でも、ガリウムフタロシアニンが好ましい。さらには、高感度の観点から、ヒドロキシガリウムフタロシアニンが好ましく、その中でも、ＣｕＫα特性Ｘ線回折におけるブラッグ角２θの７．４°±０．３°および２８．２°±０．３°にピークを有するヒドロキシガリウムフタロシアニン結晶が好ましい。
【００６３】
電荷発生層に用いられる結着樹脂としては、例えば、ポリカーボネート、ポリエステル、ブチラール樹脂、ポリビニルアセタール、アクリル樹脂、酢酸ビニル樹脂、尿素樹脂などが挙げられる。これらの中でも、ブチラール樹脂が好ましい。これらの樹脂は、１種のみを使用してもよく、混合または共重合体として２種以上を併用してもよい。
【００６４】
電荷発生層は、電荷発生物質を結着樹脂および溶剤とともに分散処理して得られる電荷発生層用塗布液を塗布し、得られた塗膜を乾燥させることによって形成することができる。また、電荷発生層は、電荷発生物質の蒸着膜であってもよい。
【００６５】
電荷発生層において、電荷発生物質と結着樹脂との割合は、電荷発生物質１質量部に対して、結着樹脂が０．３質量部以上４質量部以下であることが好ましい。
【００６６】
また、分散処理方法としては、例えば、ホモジナイザー、超音波、ボールミル、サンドミル、アトライター、ロールミルなどを用いた方法が挙げられる。
【００６７】
電荷発生層用塗布液に用いられる溶剤は、例えば、アルコール系溶剤、スルホキシド系溶剤、ケトン系溶剤、エーテル系溶剤、エステル系溶剤、芳香族炭化水素系溶剤などが挙げられる。
【００６８】
電荷発生層の膜厚は、０．０１μｍ以上５μｍ以下であることが好ましく、０．１μｍ以上１μｍ以下であることがより好ましい。
【００６９】
また、電荷発生層には、必要に応じて、種々の増感剤、酸化防止剤、紫外線吸収剤、可塑剤などを添加することもできる。
【００７０】
感光層が積層型感光層である場合、電荷発生層上には電荷輸送層が形成される。感光層が積層型感光層である場合、電荷発生層上には電荷輸送層が形成される。
【００７１】
図１（ａ）に示すように電荷輸送層が表面層である場合、電荷輸送層は、上述の表面層で記載したとおり、上述の重合物を含有し、以下のようにして電荷輸送層を形成する。すなわち、アクリロイルオキシ基を２つ以上有する電荷輸送物質とメタクリロイルオキシ基を１つ有する電荷輸送物質とを含む組成物を含有する電荷輸送層用塗布液の塗膜を形成し、該塗膜中の組成物を重合させることによって電荷輸送層を形成することができる。
【００７２】
保護層が表面層である場合、電荷輸送層は、電荷輸送物質および結着樹脂を溶剤に溶解させることによって得られる電荷輸送層用塗布液の塗膜を形成し、得られた塗膜を乾燥させることによって形成することができる。
【００７３】
電荷輸送層に用いられる電荷輸送物質としては、例えば、トリアリールアミン化合物、ヒドラゾン化合物、スチルベン化合物、ピラゾリン化合物、オキサゾール化合物、チアゾール化合物、トリアリールメタン化合物などが挙げられる。
【００７４】
電荷輸送層に用いられる結着樹脂としては、例えば、ポリビニルブチラール、ポリアリレート、ポリカーボネート、ポリエステル、フェノキシ樹脂、ポリ酢酸ビニル、アクリル樹脂、ポリアクリルアミド、ポリアミド、ポリビニルピリジン、セルロース樹脂、ウレタン樹脂、エポキシ樹脂、アガロース樹脂、セルロース樹脂、カゼイン、ポリビニルアルコール、ポリビニルピロリドンなどが挙げられる。これらの樹脂は、１種のみを使用してもよく、混合または共重合体として２種以上を併用してもよい。
【００７５】
電荷輸送物質の割合は、電荷輸送層の全質量に対して、電荷輸送物質が３０質量％以上７０質量％以下であることが好ましい。
【００７６】
電荷輸送層用塗布液に用いられる溶剤としては、例えば、エーテル系溶剤、アルコール系溶剤、ケトン系溶剤、芳香族炭化水素系溶剤などが挙げられる。
【００７７】
電荷輸送層の膜厚は、５μｍ以上４０μｍ以下であることが好ましい。
【００７８】
〔保護層〕
電荷輸送層上には、保護層（表面層）を形成してもよい。保護層（表面層）は、上述の通りである。
【００７９】
上記各層の塗布液を塗布する際は、浸漬塗布法（ディッピング法）、スプレーコーティング法、スピンナーコーティング法、ビードコーティング法、ブレードコーティング法、ビームコーティング法などの塗布方法を用いることができる。
【００８０】
図２に、本発明の電子写真感光体を有するプロセスカートリッジを備えた電子写真装置の概略構成の一例を示す。
【００８１】
図２において、円筒状（ドラム状）の電子写真感光体１は、軸２を中心に矢印方向に所定の周速度（プロセススピード）をもって回転駆動される。電子写真感光体１は、回転過程において、帯電手段（一次帯電手段）３により、その表面（周面）が正または負に帯電される。次いで、電子写真感光体１の表面には、露光手段（像露光手段）（不図示）から出力される露光光（像露光光）４が照射される。露光光４は、目的の画像情報の時系列電気デジタル画像信号に対応して強度変調される。露光手段としては、スリット露光やレーザービーム走査露光などが挙げられる。こうして電子写真感光体１の表面には、目的の画像情報に対応した静電潜像が形成される。
【００８２】
電子写真感光体１の表面に形成された静電潜像は、次いで、現像手段５内に収容されたトナーで現像（正規現像または反転現像）され、トナー像が形成される。電子写真感光体１の表面に形成されたトナー像は、転写手段６により転写材７に転写される。ここで、転写材７が紙である場合、給紙部（不図示）から電子写真感光体１の回転と同期して取り出されて、電子写真感光体１と転写手段６との間に給送される。また、転写手段６には、バイアス電源（不図示）からトナーの保有電荷とは逆極性のバイアス電圧が印加される。また、転写手段は、一次転写部材、中間転写体および二次転写部材を有する中間転写方式の転写手段であってもよい。
【００８３】
トナー像が転写された転写材７は、電子写真感光体１の表面から分離され、定着手段８へ搬送されて、トナー像の定着処理を受けることにより、画像形成物（プリント、コピー）として電子写真装置外へプリントアウトされる。
【００８４】
トナー像転写後の電子写真感光体１の表面は、クリーニング手段９によってクリーニングされ、転写残トナーなどの付着物が除去される。転写残トナーは、現像手段などで回収することもできる。さらに、必要に応じて、電子写真感光体１の表面は、前露光手段（不図示）からの前露光光１０の照射により除電処理された後、繰り返し画像形成に使用される。なお、帯電手段３が帯電ローラーなどを用いた接触帯電手段である場合は、前露光手段は必ずしも必要ではない。
【００８５】
電子写真感光体１、帯電手段３、現像手段５、転写手段６およびクリーニング手段９などから選択される構成要素のうち、複数のものを容器に納めてプロセスカートリッジとしてもよい。また、プロセスカートリッジを電子写真装置本体に対して着脱自在とする構成であってもよい。例えば、電子写真感光体１と、帯電手段３、現像手段５、転写手段６およびクリーニング手段９からなる群より選択される少なくとも１つの手段とを一体に支持してカートリッジ化する。そして、電子写真装置本体のレールなどの案内手段１２を用いて電子写真装置本体に着脱自在なプロセスカートリッジ１１とすることができる。
【実施例】
【００８６】
以下、実施例および比較例を挙げて本発明をさらに詳細に説明する。なお、実施例中の「部」は「質量部」を意味する。
【００８７】
〈実施例１〉
直径３０ｍｍ、長さ３５７．５ｍｍ、肉厚１ｍｍのアルミニウムシリンダーを支持体（導電性支持体）とした。
【００８８】
次に、
１０％の酸化アンチモンを含有する酸化スズが被覆されている酸化チタン粒子（商品名：ＥＣＴ−６２、チタン工業（株）製）５０部、レゾール型フェノール樹脂（商品名：フェノライトＪ−３２５、大日本インキ化学工業（株）製、固形分：７０質量％）２５部、メチルセロソルブ２０部、メタノール５部、および、シリコーンオイル（ポリジメチルシロキサン・ポリオキシアルキレン共重合体、平均分子量：３０００）０．００２部を、直径０．８ｍｍのガラスビーズを用いたサンドミルに入れ、２時間分散処理することによって、導電層用塗布液を調製した。この導電層用塗布液を支持体上に浸漬塗布して塗膜を形成し、この塗膜を３０分間１５０℃で乾燥・硬化させることによって、膜厚が２０μｍの導電層を形成した。
【００８９】
次に、
ナイロン６−６６−６１０−１２四元共重合体（商品名：ＣＭ８０００、東レ（株）製）２．５部、および、
Ｎ−メトキシメチル化６ナイロン樹脂（商品名：トレジンＥＦ−３０Ｔ、ナガセケムテックス製）７．５部を、
メタノール１００部およびブタノール９０部の混合溶剤に溶解させることによって、下引き層用塗布液を調製した。この下引き層用塗布液を導電層上に浸漬塗布して塗膜を形成し、得られた塗膜を１０分間１００℃で乾燥させることによって、膜厚が０．５μｍの下引き層を形成した。
【００９０】
次に、ＣｕＫα特性Ｘ線回折におけるブラッグ角（２θ±０．２°）の７．４°および２８．２°にピークを有する結晶形のヒドロキシガリウムフタロシアニン結晶（電荷発生物質）を用意した。このヒドロキシガリウムフタロシアニン結晶１１部、ポリビニルブチラール（商品名：エスレックＢＸ−１、積水化学工業（株）製）５部、および、シクロヘキサノン１３０部を混合した。その後、直径１ｍｍのガラスビーズ５００部を加え、１８℃の冷却水で冷却しつつ、１８００ｒｐｍの条件で２時間分散処理した。分散処理後、酢酸エチル３００部およびシクロヘキサノン１６０部を加えて、電荷発生層用塗布液を調製した。この電荷発生層用塗布液を下引き層上に浸漬塗布して塗膜を形成し、この塗膜を１０分間１１０℃で乾燥させることによって、膜厚が０．１６μｍの電荷発生層を形成した。
【００９１】
次に、下記式（３）で示される電荷輸送物質１０部、および、ポリカーボネート（商品名：ユーピロンＺ４００、三菱ガス化学（株）製）１０部を、モノクロロベンゼン７０部およびジメトキシメタン３０部の混合溶剤に溶解させることによって、電荷輸送層用塗布液を調製した。この電荷輸送層用塗布液を電荷発生層上に浸漬塗布して塗膜を形成し、この塗膜を３０分間１００℃で乾燥させることによって、膜厚が１８μｍの電荷輸送層を形成した。
【００９２】
【化６】
2015225132.tif 000007
【００９３】
次に、例示化合物（Ａ−２）９９．９部および例示化合物（Ｍ−２）０．１部を、ｎ−プロパノール１００部に溶解させた。この溶液に、さらに１，１，２，２，３，３，４−ヘプタフルオロシクロペンタン（商品名：ゼオローラＨ、日本ゼオン（株）製）１００部、４−メトキシフェノール（東京化成工業（株）製）０．０１部を加えることによって、保護層用塗布液を調製した。この保護層用塗布液を電荷輸送層上に浸漬塗布して塗膜を形成し、この塗膜を５０℃で５分間加熱処理した。その後、窒素雰囲気下にて、加速電圧７０ｋＶ、吸収線量５００００Ｇｙの条件で１．６秒間電子線を塗膜に照射した。その後、窒素雰囲気下にて、塗膜が１３０℃になる条件で２５秒間加熱処理した。なお、電子線の照射から２５秒間の加熱処理までの酸素濃度は１８ｐｐｍであった。次に、大気中において、塗膜が１１５℃になる条件で１２分間加熱処理をおこない、膜厚が５μｍの保護層（表面層）を形成した。
【００９４】
このようにして、支持体、導電層、下引き層、電荷発生層、電荷輸送層および保護層を有する電子写真感光体を製造した。
【００９５】
〈実施例２〉
実施例１において、例示化合物（Ａ−２）を９９部、例示化合物（Ｍ−２）を１部に変更して保護層用塗布液を調製した以外は、実施例１と同様にして電子写真感光体を製造した。
【００９６】
〈実施例３〉
実施例１において、例示化合物（Ａ−２）を９０部、例示化合物（Ｍ−２）を１０部に変更して保護層用塗布液を調製した以外は、実施例１と同様にして電子写真感光体を製造した。
【００９７】
〈実施例４〉
実施例１において、例示化合物（Ａ−２）を８０部、例示化合物（Ｍ−２）を２０部に変更して保護層用塗布液を調製した以外は、実施例１と同様にして電子写真感光体を製造した。
【００９８】
〈実施例５〉
実施例１において、例示化合物（Ａ−２）を６７部、例示化合物（Ｍ−２）を３３部に変更して保護層用塗布液を調製した以外は、実施例１と同様にして電子写真感光体を製造した。
【００９９】
〈実施例６〉
実施例３において、保護層を以下のように形成した以外は、実施例３と同様にして電子写真感光体を製造した。
【０１００】
実施例３で用いた保護層用塗布液を電荷輸送層上に浸漬塗布して塗膜を形成し、この塗膜を５分間５０℃で加熱処理した。その後、メタルハライドランプを用いて、照射強度：５００ｍＷ／ｃｍ２の条件で塗膜に２０秒間紫外線を照射し、塗膜が１３０℃になる条件で３０分間加熱処理することによって、膜厚は５μｍの保護層を形成した。
【０１０１】
〈実施例７〉
実施例１において、例示化合物（Ａ−９）を９０部、例示化合物（Ｍ−７）を１０部に変更して保護層用塗布液を調製した以外は、実施例１と同様にして電子写真感光体を製造した。
【０１０２】
〈実施例８〉
実施例１において、例示化合物（Ａ−２）を９０部、例示化合物（Ｍ−３）を１０部に変更して保護層用塗布液を調製した以外は、実施例１と同様にして電子写真感光体を製造した。
【０１０３】
〈実施例９〉
実施例１において、例示化合物（Ａ−６）を９０部、例示化合物（Ｍ−２）を１０部に変更して保護層用塗布液を調製した以外は、実施例１と同様にして電子写真感光体を製造した。
【０１０４】
〈実施例１０〉
実施例１において、例示化合物（Ａ−５）を９０部、例示化合物（Ｍ−２）を１０部に変更して保護層用塗布液を調製した以外は、実施例１と同様にして電子写真感光体を製造した。
【０１０５】
〈実施例１１〉
実施例１において、例示化合物（Ａ−２）を９０部、例示化合物（Ｍ−６）を１０部に変更して保護層用塗布液を調製した以外は、実施例１と同様にして電子写真感光体を製造した。
【０１０６】
〈比較例１〉
実施例１において、例示化合物（Ａ−２）を１００部とし、例示化合物（Ｍ−２）を用いずに保護層用塗布液を調製した以外は、実施例１と同様にして電子写真感光体を製造した。
【０１０７】
〈比較例２〉
実施例１において、例示化合物（Ｍ−２）を下記式（４）で示される電荷輸送物質に変更して保護層用塗布液を調製した以外は、実施例１と同様にして電子写真感光体を製造した。
【０１０８】
【化７】
2015225132.tif 000008
【０１０９】
〈比較例３〉
実施例１において、例示化合物（Ｍ−２）を下記式（５）で示される電荷輸送物質に変更して保護層用塗布液を調製した以外は、実施例１と同様にして電子写真感光体を製造した。
【０１１０】
【化８】
2015225132.tif 000009
【０１１１】
（評価）
実施例１〜１０および比較例１〜３の電子写真感光体の評価方法については、以下のとおりである。
【０１１２】
（画像流れの評価）
評価装置として、電子写真装置であるキヤノン（株）製の複写機ＧＰ−４０５（商品名）の改造機を用いた。ＧＰ−４０５は、帯電手段として帯電ローラーを有している。改造点としては、複写機の外部から帯電ローラーに電力が供給できるように改造した。
【０１１３】
帯電ローラー用の電力を複写機の外部から供給するための電源としては、高圧電源コントロールシステム（Ｍｏｄｅｌ６１５−３、トレック社製）を用いた。そして、定電圧制御で放電電流量：３００μＡになるように調整し、電子写真感光体の初期暗部電位（Ｖｄ）が約−９００Ｖ、初期明部電位（Ｖｌ）が約−２００Ｖになるように、帯電ローラーに印加する直流電圧と、露光装置の露光光量の条件を設定した。カセットヒーターは常にＯＦＦの状態とした。
【０１１４】
各例で製造した電子写真感光体をプロセスカートリッジに装着し、これを上記評価装置に装着した後、温度２９℃、湿度７５％ＲＨの環境下で、画像比率２％の画像をＡ４縦サイズ紙にて１０００枚出力した。１０００枚の画像出力後、評価装置への給電を停止し、１週間休止させた。１週間休止後に再び評価装置に給電を開始し、Ａ４縦サイズ紙にて、ハーフトーン画像およびアルファベットのＥの文字（フォント種：Ｔｉｍｅｓ、フォントサイズ６ポイント）が繰り返された文字画像（Ｅ文字画像）を出力した。
【０１１５】
得られた画像について、以下の評価のランクに従って、画像欠陥（画像流れ）を抑制する効果を評価した。ランクの数字が大きいほど良好であり、ランク６、５、４および３は、本発明の効果が得られているレベルであると判断した。一方、ランク１および２は、本発明の効果が得られていないレベルと判断した。
ランク６：ハーフトーン画像およびＥ文字画像ともに、画像欠陥はみられない。
ランク５：ハーフトーン画像の濃度がやや薄いが、Ｅ文字画像の画像欠陥はみられない。
ランク４：ハーフトーン画像が一部白抜けしているが、Ｅ文字画像の画像欠陥はみられない。
ランク３：ハーフトーン画像が一部白抜けしており、Ｅ文字画像濃度がやや薄い。
ランク２：ハーフトーン画像が一部白抜けしており、Ｅ文字画像濃度が一部白抜けしている。
ランク１：ハーフトーン画像が大部分白抜けしており、Ｅ文字画像濃度が大部分白抜けしている。
【０１１６】
評価結果を表１に示す。
【０１１７】
（耐キズ性の評価）
上記の画像流れの評価が終了した電子写真感光体を用いて、さらに２０万枚の繰り返し通紙試験を行った。目視にて、１万枚ごとの、電子写真感光体の表面のキズの発生に起因する画像欠陥（キズ画像）の有無を確認した。結果を表１に示す。なお、１５万枚以下で画像欠陥（キズ画像）がみられない場合、本発明の効果が得られると判断できる。
【０１１８】
【表１】
2015225132.tif 000010
【符号の説明】
【０１１９】
１０１  支持体
１０２  電荷発生層
１０３  電荷輸送層
１０４  保護層
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
【図１】
2015225132.tif 000013
【図２】
2015225132.tif 000014